Brevet FR2883302A1 — publié le 20060922

Textile-écran anti-allergènes Domaine de l'invention: La présente invention a trait à la conception de la structure d'un textile-écran anti-allergènes et plus précisément d"un textile capable de contenir d"infimes particules allergéniques, tout en conservant une grande perméabilité à l'air pour le confort. Il est universellement reconnu que les acariens de poussières sont des allergènes majeurs. Les déjections, particules de cadavres et larves d'acariens de poussière déclanchent des réactions allergiques notamment lorsque des personnes sensibles se trouvent en contact avec des doses trop importantes de ces allergènes. Les acariens de poussières ont une taille qui varie de 100 à 500 Microns, leurs larves et déjections sont considérées comme produisant des particules de 10 à 30 microns. Pour limiter ce contact, il est de plus en plus courrant d'utiliser, pour enfermer couettes oreillers et matelas qui sont de véritables réservoirs à acariens, des housses réali- sées dans des textiles qui retiennent les particules de taille supérieure à quelques microns. Les textiles actuellement les plus utilisés sont soit fabriqués par application d'une membrane imperméable sur un support tissé, soit en superposant deux ou plusieurs couches de textiles non tissés, soit en appliquant un traitement chimique aux textiles. L'utilisation des textiles susmentionnés pour la fabrication de protections anti-acariens présente des inconvénients aussi nombreux qu'importants. Par exemple, les textiles obtenus par application d'une membrane imperméable et ceux obtenus par superposition de couches, sont en général raides, rêches et inconfortables; ils sont peu perméables à l'air et produisent des bruits gênants (bruits de froissement quand les utilisateurs remuent dans leur lit). Les textiles ayant subi un traitement chimique perdent rapidement de leur efficacité au fur et à mesure de la disparition de la substance chimique lors des lavages et de l'usage. Ces inconvénients tels la faible perméabilité à l'air, la perte d'efficacité et l'inconfort peuvent être largement diminués. Smith et Col. Ont breveté un textile-écran anti-allergènes, USPN 6. 277. 770, présenté comme Durable, confortable et perméable à l'air . Bien que ce textile atteigne une taille moyenne de pores de 4 à 10 microns en utilisant un laminoir, le procédé de tissage est extrêmement compliqué. De plus, après des lavages répétés, les fibres déformées par le laminoir reprennent progressivement leur forme originale et les pores du textile s'élargissent. Le textile perd alors peu à peu son efficacité d'écran anti-allergènes. Résumé de l'invention: L'objectif initial de l'invention présente est de réaliser un textile-écran anti-allergènes capable de contenir d'infimes particules d'allergènes tout en conservant une grande perméabilité à l'air et en procurant un confort équivalent à un textile ordinaire. Le second objectif de l'invention présente est de réaliser un textileécran anti-allergènes qui conserve son efficacité à contenir les allergènes après des lavages répétés. L'invention présente atteint ces objectifs ci-dessus mention-nés: un textile-écran, tissé avec des fibres de différentes composition dans des proportions diverses ou tissé avec une seule sorte de fibre (100% coton, ou 100 % polyester ou 100% d'une autre fibre). Le textile est composé d'une trame (total des fils de chaîne et des fils de trame) de 253 à 2400 fils par pouce carré. La finesse de cette trame génère une taille moyenne des pores de 0,2 à 10 microns permettant ainsi de con-tenir les infimes particules d'allergènes tout en conservant perméabilité à l'air et confort. Description sommaire des schémas - Fig 1 est une illustration de l'esprit de l'invention - Fig 2 est un agrandissement montrant comment la trame du textile contient les particules d'allergènes. Description détaillée de l'invention: Comme le montrent les figures 1 et 2, le textile 1 est l'esprit même de l'invention présente et est un tissu (tissé avec des fils). Le textile peut être tissé avec des fibres de différentes compositions dans des proportions diverses ou tissé avec une seule sorte de fibre (les fibres peuvent être synthétiques, animales ou végétales; le fil à tisser peut être composé d'un seul ou de plusieurs types des fibres mentionnés cidessus, tissé simplement, sergé ou satiné). Le textile présente les caractéristiques distinctives suivantes: La trame (total des fils de chaîne et des fils de trame) totalise de 253 à 2400 fils par pouce carré, procurant une taille moyenne des pores comprise entre 0,2 et 10 microns. Le procédé de fabrication de l'invention permet à l'écran antiallergène d'avoir des pores d'une taille de 0,2 à 10 microns, ce qui est beaucoup plus petit que les acariens de poussière 2 dont la taille est de 100 à 500 microns, que leurs larves 3 qui ont une taille de 10 à 30 microns et que leurs déjections 4 qui ont une taille de 10 à 30 microns. De ce fait, le textile 1 ne nécessite pas de processus particulier de finition du type enduction ou traitement chimique. Les textiles fabriqués selon la technique de cette invention ne per-dent pas leur efficacité contre les allergènes au fil des lava- ges. De plus, ce textile est capable de contenir les plus infimes particules d'allergènes, tout en conservant une très grande perméabilité à l'air et un confort incomparable. Par ailleurs, l'invention présente applique au fil une technique d'apprêtage qui améliore la précision de l'électrovanne de la machine de tissage à jet d'air et la résistance du fil. Il en résulte qu'un fil plus fin peut être utilisé pour tisser un textile de plus haute densité, permettant d'obtenir une taille moyenne des pores de 0,2 à 10 microns. Les pores conservent ainsi une taille idéale après de multiples lavages. Inversement, les textiles fabriqués selon le procédé du brevet USPN6,277, 770 sont réalisés dans un premier temps avec des fils plus épais ou avec une densité de fils inférieure puis ensuite laminés pour réduire la taille des pores. Les textiles fabriqués selon le 1 procédé de ce brevet ne peuvent pas atteindre la finesse des pores de l'invention présente. De plus ces textiles nécessitent un procédé de finition compliqué et perdent rapidement leur efficacité après quelques lavages. De ce point de vue, l'invention présente peut réellement éliminer les inconvénients des procédés actuels de réalisation de textile-écran anti-allergènes, ce qui est son objectif. Exemples illustrant la fabrication des textiles décrits dans l'invention présente. Exemple 1 Un textile fabriqué selon le procédé de l'invention présente est tissé en sergé à partir d'un coton peigné à fil de chaîne continu 40/1 (fibre végétale). La trame (total des fils de chaîne et des fils de trame) est de 270 fils par pouce carré. La taille moyenne des pores mesurée par la méthode d'analyse du pore moyen est 6 microns Exemple 2 Un textile fabriqué selon le procédé de l'invention présente est tissé en sergé à partir d'un coton peigné à fil de chaîne con- tinu 60/1 (fibre végétale). La trame (total des fils de chaîne et des fils de trame) est de 400 fils par pouce carré. La taille moyenne des pores mesurée par la méthode d'analyse du pore moyen est 3,5 microns. Exemple 3 Un textile fabriqué selon le procédé de l'invention présente est tissé en sergé à partir d'un coton peigné à fil de chaîne continu 80/1 (fibre végétale). La trame (total des fils de chaîne et des fils de trame) est de 470 fils par pouce carré. La taille moyenne des pores mesurée par la méthode d'analyse du pore moyen est 2,6 microns. Exemple 4 Un textile fabriqué selon le procédé de l'invention présente est tissé simplement à partir d'un fil synthétique 75 deniers. La trame (total des fils de chaîne et des fils de trame) est de 264 fils par pouce carré. La taille moyenne des pores mesurée par la méthode d'analyse du pore moyen est 1,6 microns. Exemple 5 Un textile fabriqué selon le procédé de l'invention présente est tissé en sergé à partir d'un coton peigné à fil de chaîne continu 120/1 (fibre végétale). La trame (total des fils de chaîne et des fils de trame) est de 1000 fils par pouce carré. La taille moyenne des pores mesurée par la méthode d'analyse du pore moyen est 1,4 microns. Exemple 6 Un textile fabriqué selon le procédé de l'invention présente est tissé en sergé à partir d'un coton peigné à fil de chaîne continu 120/1 (fibre végétale). La trame (total des fils de chaîne et des fils de trame) est de 1200 fils par pouce carré. La taille moyenne des pores mesurée par la méthode d'analyse du pore moyen est 0,9 microns. 20 25 30 1 Revendications 1 Un textile-écran anti-allergène permettant de contenir les particules allergéniques des acariens de poussière de maison, tissé, avec les caractéristiques distinctives suivantes: La trame constituée par le total des fils de chaîne et des fils de trame, est compris entre 253 et 2400 fils par pouce carré et la taille moyenne des pores est comprise entre 0, 2 et 10 microns. 2 Le textile tel que définit dans la revendication 1 ou le fil de chaîne peut être composé de matière synthétique. 30 Le textile tel que définit dans la revendication 1 ou le fil de chaîne peut être composé de matière naturelle 4 Le textile tel que définit dans la revendication 1 ou le fil de chaîne peut être composé d'un mélange de matière synthétique et de matière naturelle. 5 Le textile tel que définit dans la revendication 1 ou le fil de trame peut être composé de matière synthétique. 6 Le textile tel que définit dans la revendication 1 ou le fil de trame peut être composé de matière naturelle 7 Le textile tel que définit dans la revendication 1 ou le fil 20 de trame peut être composé d'un mélange de matière synthétique et de matière naturelle. 30